МАТЕРИАЛЫ НОСИТЕЛЯ КАТАЛИЗАТОРА, КАТАЛИЗАТОРЫ, СПОСОБЫ ИХ ПОЛУЧЕНИЯ И ПРИМЕНЕНИЯ

1. Способ получения материала носителя катализатора, включающий:
(a) предоставление суспензии диоксида титана анатазной модификации; и
2
3
2
(b) комбинирование суспензии диоксида титана анатазной модификации с i) низкомолекулярной формой кремнезема и ii) источником молибдена с образованием смеси TiO-MoO-SiO, где
низкомолекулярная форма кремнезема включает элемент, выбранный из группы, состоящей из форм кремнезема, имеющих средневзвешенный по объему медианный размер меньше, чем 4 нм и среднюю молекулярную массу меньше, чем 44000, а также их комбинации.
2. Способ по п. 1, дополнительно включающий предоставление некоторого количества фосфата в суспензию диоксида титана анатазной модификации.
3. Способ по п. 2, дополнительно включающий предоставление фосфата после предоставления i) низкомолекулярной формы кремнезема и ii) источника молибдена.
4. Способ по п. 1, включающий предоставление источника молибдена или низкомолекулярной формы кремнезема в суспензию диоксида титана анатазной модификации с помощью ионообменной смолы.
5. Способ по п. 1, включающий последовательное предоставление низкомолекулярной формы кремнезема и источника молибдена в суспензию диоксида титана анатазной модификации.
6. Способ по п. 5, включающий предоставление низкомолекулярной формы кремнезема в суспензию диоксида титана анатазной модификации до предоставления источника молибдена.
7. Способ по п. 1, включающий одновременное предоставление i) низкомолекулярной формы кремнезема; и ii) источника молибдена в суспензию диоксида титана анатазной модификации.
8. Способ по п. 1, в котором низкомолекулярная форма кремнезема включает элемент, выбранный из группы, состоящей из раствора силиката натрия, щелочи, силиката тетраметиламмония, силиката тетраалкиламмония, а также их комбинаций.
9. Способ по п. 1, в котором низкомолекулярная форма кремнезема имеет средневзвешенный по объему медианный размер меньше, чем 4 нм.
2
3
2
2
5
10. Способ по п. 1, дополнительно включающий комбинирование смеси TiO-MoO-SiO с VO с образованием катализатора из оксида ванадия.
11. Материал носителя катализатора, включающий:
3
2
от приблизительно 86 масс.% до приблизительно 94 масс.% двуокиси титана анатазной модификации; от приблизительно 0,1 масс.% до приблизительно 10 масс.% MoO и от приблизительно 0,1 масс.% до приблизительно 10 масс.% SiO в низкомолекулярных формах;
2
где низкомолекулярная форма SiO включает элемент, выбранный из группы, состоящей из форм кремнезема, имеющих средневзвешенный по объему медианный размер меньше, чем 4 нм и среднюю молекулярную массу меньше, чем 44000, а также их комбинации.
2
12. Материал носителя катализатора по п. 11, который включает SiO, имеющий долю монослоя меньше, чем 0,5 перед прокаливанием материала носителя катализатора.
2
13. Материал носителя катализатора по п. 11, который имеет площадь поверхности BET перед прокаливанием по меньшей мере 50 м/г.
14. Материал носителя катализатора по п. 11, дополнительно включающий от приблизительно 0,01 масс.% до приблизительно 2,5 масс.% фосфора.
2
15. Материал носителя катализатора по п. 11, в котором низкомолекулярная форма SiO включает наночастицы, имеющие диаметр меньше, чем 4 нм.
2
2
16. Материал носителя катализатора по п. 11, в котором низкомолекулярная форма SiO включает SiO, имеющий молекулярную массу <44000.
2
3
2
1
0
17. Материал носителя катализатора по п. 11, в котором низкомолекулярная форма SiO включает более 50 масс.% атомов кремния в координационном окружении Q, Q, Q и Q.
18. Материал носителя катализатора по п. 11, включающий:
2
3
от приблизительно 0,2 % до приблизительно 5 масс.% SiO в низкомолекулярной форме; от приблизительно 0,2 масс.% до приблизительно 5 масс.% MoO и от приблизительно 0,01 масс.% до приблизительно 2,5 масс.% фосфора; и в котором от приблизительно 86 масс.% до приблизительно 94 масс.% диоксида титана анатазной модификации представляют собой частицы диоксида титана анатазной модификации.
2
5
19. Материал носителя катализатора по п. 11, дополнительно включающий от приблизительно 0,1 масс.% до приблизительно 3 масс.% VO.
2
5
20. Материал носителя катализатора по п. 19, дополнительно включающий от приблизительно 0,3 масс.% до приблизительно 1,5 масс.% VO.
2
5
21. Материал носителя катализатора по п. 20, дополнительно включающий от приблизительно 0,5 масс.% до приблизительно 0,9 масс.% VO.
22. Материал носителя катализатора, включающий:
диоксид титана анатазной модификации; основной ускоритель, включающий оксид молибдена; а также ингибитор летучести, включающий низкомолекулярные формы кремнезема; где низкомолекулярная форма кремнезема включает элемент, выбранный из группы, состоящей из форм кремнезема, имеющих средневзвешенный по объему медианный размер меньше, чем 4 нм и среднюю молекулярную массу меньше, чем 44000, а также их комбинации.
23. Материал носителя катализатора по п. 22, включающий молярное отношение фосфора к молибдену в диапазоне от приблизительно 0,2:1 до приблизительно 4:1.
24. Материал носителя катализатора по п. 22, который является по существу, не содержащим вольфрама.
25. Материал носителя катализатора по п. 22, который дополнительно включает вольфрам.
2
5
26. Материал носителя катализатора по п. 22, дополнительно включающий VO с образованием катализатора из оксида ванадия.
27. Материал носителя катализатора по п. 26, включающий молярное отношение молибдена к ванадию в диапазоне от приблизительно 0,5:1 до приблизительно 20:1.
28. Материал носителя катализатора по п. 27, включающий молярное отношение молибдена к ванадию в диапазоне от приблизительно 0,5:1 до приблизительно 10:1.
29. Способ получения материала носителя катализатора, включающий:
a) предоставление суспензии диоксида титана анатазной модификации; и
b) комбинирование суспензии диоксида титана анатазной модификации с
i) ингибитором летучести, включающим низкомолекулярную форму кремнезема, и
2
3
2
ii) основным ускорителем, включающим оксид молибдена с образованием смеси TiO-MoO-SiO;
причем низкомолекулярная форма кремнезема включает элемент, выбранный из группы, состоящей из форм кремнезема, имеющих средневзвешенный по объему медианный размер меньше, чем 4 нм и среднюю молекулярную массу меньше, чем 44000, а также их комбинации.
30. Способ по п. 29, дополнительно включающий предоставление некоторого количества фосфата в суспензию диоксида титана анатазной модификации.
31. Способ по п. 30, дополнительно включающий предоставление фосфата перед предоставлением i) ингибитора летучести и ii) основного ускорителя.
32. Способ по п. 29, включающий предоставление основного ускорителя или ингибитора летучести в суспензию диоксида титана анатазной модификации с помощью ионообменной смолы.
33. Способ по п. 29, включающий последовательное предоставление ингибитора летучести и основного ускорителя в суспензию диоксида титана анатазной модификации.
34. Способ по п. 33, включающий предоставление ингибитора летучести в суспензию диоксида титана анатазной модификации перед предоставлением основного ускорителя.
35. Способ по п. 29, включающий одновременное предоставление i) ингибитора летучести и ii) основного ускорителя в суспензию диоксида титана анатазной модификации.
36. Способ по п. 29, в котором предоставление ингибитора летучести включает элемент, выбранный из группы, состоящей из раствора силиката натрия, щелочи, силиката тетраметиламмония, силиката тетраалкиламмония, а также их комбинаций.
2
3
2
2
5
37. Способ по п. 29, дополнительно включающий комбинирование смеси TiO-MoO-SiO с VO с образованием катализатора из оксида ванадия.
2
5
38. Способ по п. 37, в котором катализатор из оксида ванадия включает от приблизительно 0,1 масс.% до приблизительно 3 масс.% VO.
39. Способ, включающий:
контактирование содержащего оксид азота газа или жидкости с катализатором в течение времени, достаточного для уменьшения уровня NO в содержащем оксид азота газе или жидкости с помощью катализатора, включающего:
3
2
5
2
2
от приблизительно 86 масс.% до приблизительно 94 масс.% двуокиси титана анатазной модификации; от приблизительно 0,1 масс.% до приблизительно 10 масс.% MoO, от приблизительно 0,5 масс.% до приблизительно 3 масс.% VO, и от приблизительно 0,1 масс.% до приблизительно 10 масс.% SiO в низкомолекулярных формах, причем низкомолекулярная форма SiO включает элемент, выбранный из группы, состоящей из форм кремнезема, имеющих средневзвешенный по объему медианный размер меньше, чем 4 нм и среднюю молекулярную массу меньше, чем 44000, а также их комбинации.
40. Способ по п. 39, в котором катализатор дополнительно включает от приблизительно 0,01 % до приблизительно 2,5 масс.% фосфора.